(57)【特許請求の範囲】
【請求項１】
半導体層に対して電極が設けられた半導体素子であって、
前記半導体層に少なくとも一部が接触して形成された絶縁層と、
少なくとも一部が前記絶縁層の上に形成されると共に、前記電極の少なくとも一部を覆うことにより前記電極の前記半導体層への密着性を補強する補強層とを備え、
前記補強層は、導電性の材料よりなり前記電極と電気的に接続されるコンタクト用電極により構成され、かつ、前記絶縁層は、絶縁性の材料よりなる絶縁性材料層と、この絶縁性材料層と前記半導体層との密着性または前記絶縁性材料層と前記コンタクト用電極との密着性を高める接合層とを有し、前記接合層はシリコン（Ｓｉ）により形成されている
ことを特徴とする半導体素子。
【請求項２】
前記コンタクト用電極は、パッケージへ実装する際の実装用電極であることを特徴とする請求項１記載の半導体素子。
【請求項３】
前記コンタクト用電極はチタン（Ｔｉ）を含む金属よりなることを特徴とする請求項２記載の半導体素子。
【請求項４】
前記絶縁層は、前記コンタクト用電極と共に前記補強層を構成することを特徴とする請求項１記載の半導体素子。
【請求項５】
前記半導体層は、ガリウム（Ｇａ），アルミニウム（Ａｌ），ホウ素（Ｂ）およびインジウム（Ｉｎ）からなる群のうちの少なくとも１種のＩＩＩ族元素と窒素（Ｎ）とを含むＩＩＩ族ナイトライド化合物半導体よりなることを特徴とする請求項１記載の半導体素子。
【請求項６】
前記半導体層は、ｐ型の半導体よりなることを特徴とする請求項５記載の半導体素子。
【請求項７】
前記電極は、ニッケル（Ｎｉ）および白金（Ｐｔ）よりなる群のうちの少なくとも１種を含む金属よりなることを特徴とする請求項１記載の半導体素子。
【請求項８】
前記電極は少なくとも１層の金属層が前記半導体層の上に積層されて加熱処理された構造を有すると共に、前記金属層のうち最も前記半導体層側の層はニッケルまたは白金よりなることを特徴とする請求項７記載の半導体素子。
【請求項９】
前記電極はトランジスタのソース電極またはドレイン電極であることを特徴とする請求項１記載の半導体素子。
【請求項１０】
半導体層に対して電極が設けられた半導体素子であって、
前記半導体層に少なくとも一部が接触して形成された絶縁層と、
少なくとも一部が前記絶縁層の上に形成されると共に、前記電極の少なくとも一部を覆うことにより前記電極の前記半導体層への密着性を補強する補強層とを備え、
前記補強層は、導電性の材料よりなり前記電極と電気的に接続されるコンタクト用電極により構成され、かつ、前記絶縁層は、絶縁性の材料よりなる絶縁性材料層と、この絶縁性材料層と前記半導体層との密着性を高める第１の接合層と、前記絶縁性材料層と前記コンタクト用電極との密着性を高める第２の接合層とを有する
ことを特徴とする半導体素子。
【請求項１１】
半導体層に対して電極が設けられた半導体素子であって、
前記半導体層に少なくとも一部が接触して形成されると共に前記電極の一部を覆うように形成された絶縁層と、
少なくとも一部が前記絶縁層の上に形成されると共に、前記電極の表面を格子状に覆うことにより前記電極の前記半導体層への密着性を補強する補強層と
を備えたことを特徴とする半導体素子。
【請求項１２】
前記電極の厚みは１０ｎｍ以下である
ことを特徴とする請求項１１記載の半導体素子。
【請求項１３】
積層された複数の半導体層により少なくとも第１導電型クラッド層，活性層および第２導電型クラッド層がそれぞれ形成されると共に、第１導電型クラッド層および第２導電型クラッド層に対して電極がそれぞれ電気的に接続された半導体発光素子であって、
前記半導体層に少なくとも一部が接触して形成された絶縁層と、
少なくとも一部が前記絶縁層の上に形成されると共に、前記電極の少なくとも一部を覆うことにより前記電極の前記半導体層への密着性を補強する補強層とを備え、
前記補強層は、導電性の材料よりなり前記電極と電気的に接続されるコンタクト用電極により構成され、かつ、前記絶縁層は、絶縁性の材料よりなる絶縁性材料層と、この絶縁性材料層と前記半導体層との密着性または前記絶縁性材料層と前記コンタクト用電極との密着性を高める接合層とを有し、前記接合層はシリコン（Ｓｉ）により形成されている
ことを特徴とする半導体発光素子。
【請求項１４】
積層された複数の半導体層により少なくとも第１導電型クラッド層，活性層および第２導電型クラッド層がそれぞれ形成されると共に、第１導電型クラッド層および第２導電型クラッド層に対して電極がそれぞれ電気的に接続された半導体発光素子であって、
前記半導体層に少なくとも一部が接触して形成された絶縁層と、
少なくとも一部が前記絶縁層の上に形成されると共に、前記電極の少なくとも一部を覆うことにより前記電極の前記半導体層への密着性を補強する補強層とを備え、
前記補強層は、導電性の材料よりなり前記電極と電気的に接続されるコンタクト用電極により構成され、かつ、前記絶縁層は、絶縁性の材料よりなる絶縁性材料層と、この絶縁性材料層と前記半導体層との密着性を高める第１の接合層と、前記絶縁性材料層と前記コンタクト用電極との密着性を高める第２の接合層とを有する
ことを特徴とする半導体発光素子。
【請求項１５】
積層された複数の半導体層により少なくとも第１導電型クラッド層，活性層および第２導電型クラッド層がそれぞれ形成されると共に、第１導電型クラッド層および第２導電型クラッド層に対して電極がそれぞれ電気的に接続された半導体発光素子であって、
前記半導体層に少なくとも一部が接触して形成されると共に前記電極の一部を覆うように形成された絶縁層と、
少なくとも一部が前記絶縁層の上に形成されると共に、前記電極の表面を格子状に覆うことにより前記電極の前記半導体層への密着性を補強する補強層と
を備えたことを特徴とする半導体発光素子。
【発明の詳細な説明】
【０００１】
【発明の属する技術分野】
本発明は、ＩＩＩ族ナイトライド化合物半導体などよりなる半導体層に対して電極が設けられた半導体素子および半導体発光素子に関する。
【０００２】
【従来の技術】
ＧａＮ，ＡｌＧａＮ，ＩｎＧａＮまたはＡｌＧａＩｎＮなどのＩＩＩ族ナイトライド化合物半導体は、ＡｌＩｎＧａＡｓ系やＡｌＧａＩｎＰ系のＩＩＩ−Ｖ族化合物半導体に比べてバンドギャップＥｇが大きくかつ直接遷移の半導体材料であるという特徴を有している。よって、これらのＩＩＩ族ナイトライド化合物半導体は、紫外線から緑色にあたる短波長の光を発する半導体レーザや発光ダイオード（ＬＥＤ；Light Emitting Diode）などの半導体発光素子を構成する材料として注目されており、高密度光ディスクやフルカラー用表示素子などへの応用が考えられている。
【０００３】
また、これらのＩＩＩ族ナイトライド化合物半導体は、ＧａＮの高電界における飽和速度が大きいということや、ＭＩＳ（Metal-Insulator-Semiconductor ）構造における絶縁層に窒化アルミニウム（ＡｌＮ）を用いることができるので、半導体層と絶縁層の形成を連続して行うことができるという特徴も有している。よって、これらのＩＩＩ族ナイトライド化合物半導体は、高出力の高周波電子デバイスを構成する材料としても期待されている。
【０００４】
なお、これらの素子においては、安定した動作を確保する上でオーミック電極に関する技術がきわめて重要となる。従来、ＩＩＩ族ナイトライド化合物半導体よりなる半導体層に対するｐ側のオーミック電極としては、例えば、ニッケル（Ｎｉ）と金（Ａｕ）あるいはニッケルと白金（Ｐｔ）と金を半導体層側から順次積層したものが用いられている。また、ｎ側のオーミック電極としては、例えば、チタン（Ｔｉ）とアルミニウム（Ａｌ）を半導体層側から順次積層したものが用いられている。
【０００５】
しかし、ｐ側電極においては、このような構成のオーミック電極を用いると形成条件などによっては密着性があまり良くない場合がある。そのため、素子の製造工程の途中やパッケージへ実装する際に剥離したり、半導体層との密着の不安定さから接触抵抗が大きくなるなど信頼性に問題があった。
【０００６】
例えば、半導体発光素子は、一般に、図９または図１０に示したように、基板１の上にＩＩＩ族ナイトライド化合物半導体よりなるバッファ層１１，下地層１２，ｎ側コンタクト層１３，ｎ型クラッド層１４，活性層１５，ｐ型クラッド層１６およびｐ側コンタクト層１７が順次積層され、その上に二酸化ケイ素（ＳｉＯ2 ）などよりなる絶縁層１８の開口を介してｐ側電極１９が形成されている。このｐ側電極１９は、図９に示したように、ｐ側コンタクト層１７と絶縁層１８に接触して形成される場合や、図１０に示したように、ｐ側コンタクト層１７およびｐ側クラッド層１６に接触して形成される場合もあるが、ｐ側電極１９をニッケルや白金により構成するといずれも密着性があまり良くない。そのため、ｐ側電極１９の形成工程（特に洗浄工程）などにおいて簡単に剥離してしまう場合がある。
【０００７】
そこで、ｐ側電極１９を構成する材料として密着性に優れるチタン（Ｔｉ）を用い、ｐ側電極１９を例えばｐ側コンタクト層１７側からチタンと白金と金とを順に積層した構造とすることにより、ｐ側電極１９の密着性を改善する方法が考えられる。
【０００８】
また、ｐ側電極１９の材料を変更するのではなく、ｐ側電極１９を構成する各層の厚さや比を変更したり、合金化処理する際の熱処理条件を変えることにより、ｐ側電極１９の密着性を改善する方法も考えられる。
【０００９】
【発明が解決しようとする課題】
しかしながら、ｐ側電極１９をチタンと白金と金とを積層した構造とすると、ｐ側電極１９をニッケルと金とを積層した構造とする場合に比べて、ｐ側電極１９とｐ側コンタクト層１７との接触抵抗が１桁以上悪くなり、素子の性能や信頼性が低下してしまうという問題があった。
【００１０】
また、ｐ側電極１９を構成する各層の厚さや比を変更したり、合金化処理する際の熱処理条件を変える方法においても、密着性を向上させようとするとｐ側電極１９とｐ側コンタクト層１７との接触抵抗が悪くなってしまうという問題があった。
【００１１】
本発明はかかる問題点に鑑みてなされたもので、その目的は、電極の密着性を改善することができる半導体素子および半導体発光素子を提供することにある。
【００１２】
【課題を解決するための手段】
本発明による第１の半導体素子は、半導体層に少なくとも一部が接触して形成された絶縁層と、少なくとも一部が絶縁層の上に形成されると共に、電極の少なくとも一部を覆うことにより電極の半導体層への密着性を補強する補強層とを備え、補強層は、導電性の材料よりなり電極と電気的に接続されるコンタクト用電極により構成され、かつ、絶縁層は、絶縁性の材料よりなる絶縁性材料層と、この絶縁性材料層と半導体層との密着性または絶縁性材料層とコンタクト用電極との密着性を高める接合層とを有し、接合層はシリコン（Ｓｉ）により形成されてなる構成を有するものである。
本発明による第２の半導体素子は、半導体層に少なくとも一部が接触して形成された絶縁層と、少なくとも一部が絶縁層の上に形成されると共に、電極の少なくとも一部を覆うことにより電極の半導体層への密着性を補強する補強層とを備え、補強層は、導電性の材料よりなり電極と電気的に接続されるコンタクト用電極により構成され、かつ、絶縁層は、絶縁性の材料よりなる絶縁性材料層と、この絶縁性材料層と半導体層との密着性を高める第１の接合層と、絶縁性材料層と前記コンタクト用電極との密着性を高める第２の接合層とを含む構成を有している。
また、本発明による第３の半導体素子は、半導体層に少なくとも一部が接触して形成されると共に電極の一部を覆うように形成された絶縁層と、少なくとも一部が絶縁層の上に形成されると共に、電極の表面を格子状に覆うことにより電極の半導体層への密着性を補強する補強層とを備えた構成を有している。
【００１３】
本発明による第１〜第３の半導体発光素子は、それぞれ、積層された複数の半導体層により少なくとも第１導電型クラッド層，活性層および第２導電型クラッド層がそれぞれ形成されると共に、第１導電型クラッド層および第２導電型クラッド層に対して電極がそれぞれ電気的に接続された半導体発光素子において、上記第１〜第３の半導体素子と同様の構成を有するものである。
【００１４】
本発明による半導体素子では、電極の少なくとも一部が補強層により覆われており、電極の半導体層に対する密着性が高められている。
【００１５】
本発明による半導体発光素子では、２つの電極の間に電圧が印加されると、活性層に電流が注入され発光が起こる。ここでは、少なくとも一方の電極についてその少なくとも一部が補強層により覆われており、半導体層に対する密着性が高められている。
【００１６】
【発明の実施の形態】
以下、本発明の実施の形態について図面を参照して詳細に説明する。
【００１７】
（第１の実施の形態）
図１は、本発明の第１の実施の形態に係る半導体発光素子の構成を表すものである。この半導体発光素子は、サファイアよりなる基板１０のｃ面上に、ＩＩＩ族ナイトライド化合物半導体よりそれぞれなる半導体層として、バッファ層１１，下地層１２，ｎ側コンタクト層１３，第１導電型クラッド層としてのｎ型クラッド層１４，活性層１５、第２導電型クラッド層としてのｐ型クラッド層１６およびｐ側コンタクト層１７が順次積層されている。
【００１８】
バッファ層１１は、例えば、積層方向における厚さ（以下、単に厚さという）が３０ｎｍであり、低温で成長された非晶質に近い結晶構造を有するＧａＮにより構成されている。このバッファ層１１は、各半導体層を成長させるにあたりその核となるものである。下地層１２は、例えば、厚さが１．５μｍであり、不純物を添加しないＧａＮにより構成されている。ｎ側コンタクト層１３は、例えば、厚さが２μｍであり、ｎ型不純物としてケイ素（Ｓｉ）を添加したｎ型ＧａＮにより構成されている。
【００１９】
ｎ型クラッド層１４は、例えば、厚さが０．５μｍであり、ｎ型不純物としてケイ素を添加したｎ型ＡｌＧａＮ混晶により構成されている。活性層１５は、例えば、厚さ０．０５μｍであり、ＧａＩｎＮ混晶とＧａＮよりなる多重量子井戸構造を有している。
【００２０】
ｐ型クラッド層１６は、例えば、厚さが０．５μｍであり、ｐ型不純物としてマグネシウムを添加したｐ型ＡｌＧａＮ混晶により構成されている。ｐ側コンタクト層１７は、例えば、厚さが０．５μｍであり、ｐ型不純物としてマグネシウムを添加したｐ型ＧａＮ混晶により構成されている。
【００２１】
なお、ｎ型クラッド層１４，活性層１５，ｐ型クラッド層１６およびｐ側コンタクト層１７はｎ側コンタクト層１３の上の一部に形成されており、これらｐ側コンタクト層１３，ｎ型クラッド層１４，活性層１５，ｐ型クラッド層１６およびｐ側コンタクト層１７の表面には、例えば、二酸化ケイ素や窒化ケイ素（Ｓｉ3 Ｎ4 ）や酸化アルミニウム（Ａｌ2 Ｏ3 ）などの絶縁材料よりなる絶縁層１８が形成されている。
【００２２】
また、ｐ側コンタクト層１７の上には、絶縁層１８に形成された開口１８ａを介してｐ側の電極（ｐ側電極）１９が設けられており、ｐ側コンタクト層１７と電気的に接続されている。このｐ側電極１９は、ニッケルおよび白金よりなる群のうちの少なくとも１種を含む金属により構成されることが好ましい。ニッケルや白金は、ＩＩＩ族ナイトライド化合物半導体との良好なオーミック接触を得ることができるからである。
【００２３】
例えば、ｐ側電極１９は、ニッケルと金とをｐ側コンタクト層１７の側から順に積層し加熱処理により合金化したり、ニッケルと白金と金とをｐ側コンタクト層１７の側から順に積層し加熱処理により合金化したり、白金と金とをｐ側コンタクト層１７の側から順に積層し加熱処理により合金化した構造など、ニッケルあるいは白金よりなる金属層を最もｐ側コンタクト層１７側に形成してその上に適宜の金属よりなる金属層を積層し加熱処理により合金化した構造とされることが好ましい。また、ｐ側電極１９は、ニッケルまたは白金よりなる金属層をｐ側コンタクト層１７の上に形成し加熱処理した構造とされていてもよい。
【００２４】
なお、このｐ側電極１９は、電流狭窄をするために細い帯状（図１においては図面に対して垂直方向に延長された帯状）となっており、光がその長さ方向（すなわち図面に対して垂直方向）に出射するようになっている。
【００２５】
ｐ側電極１９およびその近傍における絶縁層１８の上には、ｐ側電極１９の密着性を補強する補強層としてのコンタクト用電極２０がｐ側電極１９の全面を覆うように形成されており、ｐ側電極１９と電気的に接続されている。このコンタクト用電極２０は、導電性および密着性を確保するために、チタンを含む金属など導電性を有しかつ密着性に優れた材料により構成されている。例えば、このコンタクト用電極２０は、チタンと金とをｐ側電極１９の側から順に積層した構造とされることが好ましい。なお、このコンタクト用電極２０は、この半導体発光素子をパッケージに実装する際の実装用電極（すなわち、ワイヤボンドを打つボンディングパットやパッケージのダイボンドする際に半田される電極）ともなる。
【００２６】
ちなみに、ｐ側コンタクト層１７の表面は絶縁層１８で覆われているので、コンタクト用電極２０とｐ側コンタクト層１７は接触せず、ｐ側コンタクト層１７へ電流が注入される領域は、ｐ側電極１９と接触している領域だけとなっている。但し、ｐ側コンタクト層１７の全面が絶縁層１８で覆われておらずコンタクト用電極２０とｐ側コンタクト層１７とが一部において接触している場合であっても、その接触抵抗がｐ側電極１９とｐ側コンタクト層１７との間の接触抵抗に比べて十分に大きい場合には、ｐ側電極１９とｐ側コンタクト層１７とが接触している領域だけが電流の注入領域となる。すなわち、コンタクト用電極２０をｐ側コンタクト層１７と接触するように構成してもよい。
【００２７】
また、ｎ側コンタクト層１３の上には、絶縁層１８に形成された開口１８ｂを介してｎ側の電極（ｎ側電極）２１が設けられており、ｎ側コンタクト層１３と電気的に接続されている。このｎ側電極２１は、例えば、チタンとアルミニウムと白金と金とがｎ側コンタクト層１３の側から順に積層された構造を有している。
【００２８】
なお、この半導体発光素子は、図示はしないが、ｐ側電極１９の長さ方向（すなわち共振器長方向）と垂直な一対の側面に、反射鏡層がそれぞれ設けられている。
【００２９】
このような構成を有する半導体発光素子は、次のようにして製造することができる。
【００３０】
まず、例えばサファイアよりなる基板１０を用意し、例えばＭＯＣＶＤ（Metal Organic Chemical Vapor Deposition ；有機金属気相成長）法により、バッファ層１１，下地層１２，ｎ側コンタクト層１３，ｎ型クラッド層１４，活性層１５，ｐ型クラッド層１６およびｐ側コンタクト層１７をそれぞれ成長させる。その際、アルミニウムの原料ガスとしてはトリメチルアルミニウムガス（（ＣＨ3 ）3 Ａｌ），ガリウムの原料ガスとしてはトリメチルガリウムガス，窒素の原料ガスとしてはアンモニアガス，ケイ素の原料ガスとしてはモノシランガス（ＳｉＨ4 ），マグネシウムの原料ガスとしてはビス＝メチルシクロペンタジェニルマグネシウムガス（ＭｅＣｐ2 Ｍｇ）やビス＝シクロペンタジェニルマグネシウムガス（Ｃｐ2 Ｍｇ）をそれぞれ用いる。
【００３１】
次いで、ｐ側コンタクト層１７，ｐ型クラッド層１６，活性層１５，ｎ型クラッド層１４の一部を選択的にエッチングしてｎ側コンタクト層１３を表面に露出させる。続いて、全面（すなわちｎ側コンタクト層１３，ｎ型クラッド層１４，活性層１５，ｐ型クラッド層１６およびｐ側コンタクト層１７の表面）に、例えばＣＶＤ（Chemical Vapor Deposition ；化学気相成長）法により絶縁層１８を形成する。
【００３２】
絶縁層１８を形成したのち、その上に、図示しないレジスト膜を塗布し、フォトリソグラフィによってｐ側電極１９の形成位置に対応したマスクパターンを形成する。そののち、これをマスクとしてエッチングを行い、絶縁層１８を選択的に除去してｐ側電極１９の形成位置に対応した開口１８ａを形成する。
【００３３】
開口１８ａを形成したのち、全面（すなわち絶縁層１８が選択的に除去されたｐ側コンタクト層１７の上および図示しないレジスト膜の上）に、ｐ側電極１９を構成する金属よりなる金属層を少なくとも１層蒸着する。例えば、ニッケルあるいは白金よりなる金属層を蒸着したのち、必要に応じて、適宜の金属よりなる１層以上の金属層を蒸着する。そののち、図示しないレジスト膜をこのレジスト膜の上に蒸着された金属層と共に除去して（リフトオフ）加熱処理を行い、ｐ側電極１９を形成する。
【００３４】
ｐ側電極１９を形成したのち、ｐ側電極１９およびその周囲の絶縁層１８の上に、例えば、チタンおよび金を選択的に順次蒸着してコンタクト用電極２０を形成する。コンタクト用電極２０を形成したのち、全面（すなわちコンタクト用電極２０および絶縁層１８の上）に、図示しないレジスト膜を塗布し、フォトリソグラフィによってｎ側電極２１の形成位置に対応したマスクパターンを形成する。そののち、これをマスクとしてエッチングを行い、絶縁層１８を選択的に除去してｎ側電極２１の形成位置に対応した開口１８ｂを形成する。
【００３５】
開口１８ｂを形成したのち、全面（すなわち絶縁層１８が選択的に除去されたｎ側コンタクト層１３の上および図示しないレジスト膜の上）に、例えば、チタン，アルミニウム，白金および金を順次蒸着し、図示しないレジスト膜をこのレジスト膜の上に蒸着された金属と共に除去して（リフトオフ）加熱処理を行い、ｎ側電極２１を形成する。
【００３６】
ｎ側電極２１を形成したのち、基板１０をｐ側電極１９の長さ方向（共振器長方向）と垂直に所定の幅で劈開し、その劈開面に反射鏡層を形成する。これにより、図１に示した半導体発光素子が形成される。
【００３７】
このようにして製造された半導体発光素子は、次のように作用する。
【００３８】
この半導体発光素子では、コンタクト用電極２０を介してｐ側電極１９とｎ側電極２１との間に所定の電圧が印加されると、活性層１５に電流が注入される。これにより、活性層１５では、電子−正孔再結合による発光が起こり、図示しない反射鏡層を介して外部に光が取り出される。ここでは、ｐ側電極１９が補強層としてのコンタクト用電極２０により覆われているので、ｐ側電極１９の密着性が高くなっており、剥離が防止される。よって、ｐ側電極１９のオーミック接触が確保される。
【００３９】
このように本実施の形態に係る半導体発光素子によれば、ｐ側電極１９を補強層としてのコンタクト用電極２０で覆うようにしたので、ｐ側電極１９の密着性を高めることができる。よって、ｐ側電極１９を良好なオーミック接触を得ることができる材料（例えばニッケルまたは白金を含む金属）により構成することができる。従って、接触抵抗を小さくすることができると共に剥離も防止することができ、素子の品質および信頼性を向上させることができる。
【００４０】
また、コンタクト用電極２０をパッケージに実装する際の実装用電極としても用いることができるので、新たに実装用電極を形成する必要がない。すなわち、迅速かつ簡便に実装を行うことができる。
【００４１】
（第２の実施例）
図２は本発明の第２の実施の形態に係る半導体発光素子の構成を表すものである。この半導体発光素子は、絶縁層１８の構成が異なることを除き、第１の実施の形態に係る半導体発光素子と同一の構成を有している。よって、ここでは、同一の構成要素には同一の符号を付し、その詳細な説明を省略する。
【００４２】
絶縁層１８は、二酸化ケイ素や窒化ケイ素や酸化アルミニウムなどの絶縁材料よりなる絶縁性材料層１８Ａと、この絶縁性材料層１８Ａとこれに隣接する層との密着性を高めるための接合層１８Ｂとを有している。ここでは、接合層１８Ｂは絶縁性材料層１８Ａの上に形成されており、絶縁性材料層１８Ａとコンタクト用電極２０との密着性を高めるようになっている。
【００４３】
接合層１８Ｂは、高い密着性を有するケイ素やチタンなどにより構成することが好ましい。ちなみに、絶縁性材料層１８Ａを二酸化ケイ素により構成する場合には、接合層１８Ｂをケイ素により構成することが好ましい。二酸化ケイ素とケイ素は化学的性質が類似しているので、フッ酸によるウエットエッチングやテトラフルオロメタン（ＣＦ4 ）によるドライエッチングのエッチング条件、またはＣＶＤや蒸着での成膜条件が近似しており、製造工程における取り扱いが容易だからである。
【００４４】
なお、ここでは、絶縁性材料層１８Ａの上に接合層１８Ｂを設けるようにしたが、絶縁性材料層１８Ａの下に接合層１８Ｂを設け、絶縁性材料層１８Ａと半導体層との密着性を高めるようにしてもよい。その際、絶縁性材料層１８Ａの両側に接合層１８Ｂを設けるようにしてもよく、片側にのみ設けるようにしてもよい。
【００４５】
このような構成を有する半導体発光素子は、第１の実施の形態と同様にして製造することができると共に、第１の実施の形態と同様に作用する。
【００４６】
このように本実施の形態に係る半導体発光素子によれば、絶縁層１８を絶縁性材料層１８Ａと接合層１８Ｂにより構成するようにしたので、絶縁層１８とコンタクト用電極２０との密着性を高めることができる。よって、ｐ側電極１９の密着性を更に高めることができ、素子の品質および信頼性を更に向上させることができる。
【００４７】
（第３の実施例）
図３は本発明の第３の実施の形態に係る半導体発光素子の構成を表すものである。この半導体発光素子は、基板１０が導電性材料により構成され、ｎ側電極２１が基板１０の裏面に形成されると共に、バッファ層１１およびｎ側コンタクト層１３が削除されたことを除き、第１の実施の形態に係る半導体発光素子と同一の構成を有している。また、第１の実施の形態と同様にして製造することができると共に、第１の実施の形態と同様に作用し、同一の効果を有する。よって、ここでは、同一の構成要素には同一の符号を付し、その詳細な説明を省略する。
【００４８】
ここで、基板１０は、例えば、ｎ型不純物としてケイ素を添加したｎ型の単結晶ＧａＮや、炭化ケイ素（ＳｉＣ）により構成されている。下地層１２は導電性を備える必要があるので、例えば、ｎ型不純物としてケイ素を添加したｎ型ＧａＮ材料により構成されている。
【００４９】
なお、本実施の形態に係る半導体発光素子についても、第２の実施の形態と同様に、絶縁層１８を絶縁性材料層１８Ａと接合層１８Ｂとで構成するようにしてもよい。
【００５０】
（第４の実施の形態）
図４は本発明の第４の実施の形態に係る半導体発光素子の構成を表すものである。この半導体発光素子は、絶縁層１８もコンタクト用電極２０と共に補強層としての機能を備えていることを除き、第１の実施の形態に係る半導体発光素子と同一の構成を有している。よって、ここでは、同一の構成要素には同一の符号を付し、その詳細な説明を省略する。
【００５１】
この絶縁層１８はｐ側電極１９の一部（例えば周縁部）を覆うように形成されており、ｐ側電極１９とコンタクト用電極２０は絶縁層１８に設けられた開口１８ａを介して電気的に接続されている。すなわち、絶縁層１８により、更に、ｐ側電極１９の密着性を補強するようになっている。
【００５２】
このような構成を有する半導体発光素子は、絶縁層１８とｐ側電極１９の製造工程を除き、第１の実施の形態と同様にして製造することができると共に、第１の実施の形態と同様に作用する。
【００５３】
すなわち、この半導体発光素子では、基板１０の上にバッファ層１１，下地層１２，ｎ側コンタクト層１３，ｎ型クラッド層１４，活性層１５，ｐ型クラッド層１６およびｐ側コンタクト層１７をそれぞれ成長させ、ｐ側コンタクト層１７，ｐ型クラッド層１６，活性層１５，ｎ型クラッド層１４の一部を選択的にエッチングしてｎ側コンタクト層１３を表面に露出させたのち、ｐ側コンタクト層１７の上にｐ側電極１９を選択的に形成する。
【００５４】
次いで、全面に絶縁層１８を形成したのち、絶縁層１８を選択的に除去して開口１８ａを形成し、ｐ側電極１９の一部（例えば中央部）を露出させる。そののち、コンタクト用電極２０を形成し、絶縁層１８に開口１８ｂを開けて、ｎ側電極２１を形成する。これにより、図４に示した半導体発光素子が形成される。
【００５５】
このように本実施の形態に係る半導体発光素子によれば、絶縁層１８が補強層としての機能を備えるようにしたので、コンタクト用電極２０と共に絶縁層１８によりｐ側電極１９の密着性を補強することができる。よって、ｐ側電極１９の密着性を更に高めることができ、素子の品質および信頼性を更に向上させることができる。
【００５６】
なお、本実施の形態に係る半導体発光素子についても、第２の実施の形態と同様に、絶縁層１８を絶縁性材料層１８Ａと接合層１８Ｂとで構成するようにしてもよい。また、第３の実施の形態と同様に、基板１０を導電性の材料により構成し、ｎ側電極２１を基板１０の裏面に設けるようにしてもよい。
【００５７】
（第５の実施の形態）
図５は本発明の第５の実施の形態に係る半導体発光素子の構成を表すものである。この半導体発光素子は、ｐ側電極１９とｐ側コンタクト層１７との接触面積が広くされており、図５において矢印で示したように基板１０の裏面から光が取り出されることを除き、第４の実施の形態に係る半導体発光素子と同一の構成および作用を有している。また、第４の実施の形態と同様にして製造することができる。よって、ここでは、同一の構成要素には同一の符号を付し、その詳細な説明を省略する。
【００５８】
このように本実施の形態に係る半導体発光素子によれば、ｐ側電極１９をコンタクト用電極２０と絶縁層１８により覆うようにしたので、ＬＥＤのようにｐ側電極１９の面積が大きい場合であっても、その剥離を十分に防止することができる。よって、素子の品質および信頼性を更に向上させることができる。
【００５９】
なお、本実施の形態に係る半導体発光素子についても、第２の実施の形態と同様に、絶縁層１８を絶縁性材料層１８Ａと接合層１８Ｂとで構成するようにしてもよい。また、第３の実施の形態と同様に、基板１０を導電性の材料により構成し、ｎ側電極２１を基板１０の裏面に設けるようにしてもよい。
【００６０】
（第６の実施の形態）
図６は本発明の第６の実施の形態に係る半導体発光素子の構成を表すものである。この半導体発光素子は、コンタクト用電極２０がｐ側電極１９の一部（例えば周縁部）のみを覆っていると共に、ｐ側電極１９の厚さが薄くなっており、図６において矢印で示したように基板１０の上方（すなわちｐ側電極１９側）から光が取り出されることを除き、第５の実施の形態に係る半導体発光素子と同一の構成を有している。また、第５の実施の形態と同様にして製造することができると共に、第５の実施の形態と同様に作用し、同一の効果を有する。よって、ここでは、同一の構成要素には同一の符号を付し、その詳細な説明を省略する。ちなみに、ｐ側電極１９の厚さは光を透過できるように例えば１０ｎｍ以下が好ましい。
【００６１】
また、ここでは、コンタクト用電極２０が例えばｐ側電極１９の周縁部を覆うように構成したが、ｐ側電極１９の面積が大きい場合など、図７に示したように、ｐ側電極１９の周縁部のみではなく、中央部も例えば格子状に覆うことが好ましい。
【００６２】
なお、本実施の形態に係る半導体発光素子についても、第２の実施の形態と同様に、絶縁層１８を絶縁性材料層１８Ａと接合層１８Ｂとで構成するようにしてもよい。また、第３の実施の形態と同様に、基板１０を導電性の材料により構成し、ｎ側電極２１を基板１０の裏面に設けるようにしてもよい。
【００６３】
（第７の実施の形態）
図８は本発明の第７の実施の形態に係る半導体素子の構成を表すものである。この半導体素子はＦＥＴ（Field Effect Transistor ；電界効果トランジスタ）であり、サファイアよりなる基板３０のｃ面上に、ＩＩＩ族ナイトライド化合物半導体よりそれぞれなるバッファ層３１，下地層３２およびチャネル層３３が順次積層されている。バッファ層３１は、例えば厚さが３０ｎｍであり、低温で成長され非結晶に近い結晶構造を有するＧａＮにより構成されている。下地層３２は、例えば、厚さが２μｍであり、不純物を添加しないＧａＮにより構成されている。チャネル層３３は、例えば、ｎ型不純物としてＳｉを添加したｎ型ＧａＮにより構成されている。
【００６４】
このチャネル層３３の上には、窒化アルミニウムや二酸化ケイ素などよりなるゲート絶縁膜３４を介して、白金などよりなるゲート電極３５が形成されている。なお、チャネル層３３は、ゲート電極３５に対応する領域において厚さが厚くなっている。
【００６５】
チャネル層３３の上には、また、ゲート電極３５を挟むようにしてソース電極３６とドレイン電極３７がそれぞれ形成されており、それぞれ電気的に接続されている。ソース電極３６およびドレイン電極３７は、第１の実施の形態におけるｐ側電極１９と同様に、ニッケルおよび白金よりなる群のうちの少なくとも１種を含む金属により構成されることが好ましい。ニッケルや白金は、ＩＩＩ族ナイトライド化合物半導体とのオーミック接触を得ることができるからである。例えば、ソース電極３６およびドレイン電極３７は、第１の実施の形態におけるｐ側電極１９と同様に、ニッケルあるいは白金よりなる金属層をチャネル層３３の上に形成し、必要に応じて更にその上に適宜の金属よりなる金属層を積層し、加熱処理により合金化した構造とされることが好ましい。
【００６６】
なお、ソース電極３６およびその近傍におけるチャネル層３３の上には、ソース電極３６の密着性を補強する補強層３８がソース電極３６の少なくとも一部を覆うように形成されている。また、ドレイン電極３７およびその近傍におけるチャネル層３３の上にも、ドレイン電極３７の密着性を補強する補強層３８がドレイン電極３７の少なくとも一部を覆うように形成されている。この補強層３８は、第１の実施の形態におけるコンタクト用電極２０と同様に、チタンを含む金属など導電性を有すると共に密着性の良い材料により構成されている。例えば、この補強層３８は、チタンと金とをチャネル層３３の側から順に積層した構造とされることが好ましい。なお、この補強層３８は、この半導体素子をパッケージに実装する際の実装用電極（すなわち、ワイヤボンドを打つボンディングパットやパッケージのダイボンドする際に半田される電極）ともなる。
【００６７】
このような構成を有する電界効果型トランジスタは、次のようにして製造することができる。
【００６８】
まず、例えば、サファイアよりなる基板３０を用意し、例えば、ＭＯＣＶＤ（Metal Organic Chemical Vapor Deposition ）法により原料ガスを供給しつつバッファ層３１，下地層３２，チャネル層３３およびゲート絶縁膜３４をそれぞれ成長させる。次いで、ゲート絶縁膜３４およびチャネル層３３の一部を例えば反応性イオンエッチング（Reactive Ion Etching；ＲＩＥ）法により選択的に除去する。続いて、ゲート絶縁膜３４の上にゲート電極３５を形成すると共に、チャネル層３３の上に適宜の金属層を選択的に積層して加熱処理することによりソース電極３６とドレイン電極３７を形成する。そののち、ソース電極３６およびドレイン電極３８の上に補強層３８を選択的に形成する。これにより図８に示した半導体素子となる。
【００６９】
このようにして製造された半導体素子は次のように作用する。
【００７０】
この半導体素子では、ゲート電極３５に電圧を加えるとチャネル層３３を介してソース電極３６とドレイン電極３７との間に流れるドレイン電流が変化する。ここでは、ソース電極３６およびドレイン電極３７の少なくとも一部が補強層３８によりそれぞれ覆われているので、ソース電極３６およびドレイン電極３７の密着性が高くなっており、剥離が防止される。よって、ソース電極３６およびドレイン電極３７のオーミック接触が確保される。
【００７１】
このように本実施の形態に係る半導体素子によれば、ソース電極３６およびドレイン電極３７を補強層３８によりそれぞれ覆うようにしたので、ソース電極３６およびドレイン電極３７の密着性をそれぞれ高めることができる。よって、ソース電極３６およびドレイン電極３７を良好なオーミック接触を得ることができる材料（例えばニッケルまたは白金を含む金属）により構成することができる。従って、接触抵抗を小さくすることができると共に剥離も防止することができ、素子の品質および信頼性を向上させることができる。
【００７２】
また、補強層３８をパッケージに実装する際の実装用電極としても用いることができるので、新たに実装用電極を形成する必要がない。すなわち、迅速かつ簡便に実装を行うことができる。
【００７３】
以上、各実施の形態を挙げて本発明を説明したが、本発明はこれらの各実施の形態に限定されるものではなく、種々変形可能である。例えば、上記各実施の形態においては、半導体レーザやＬＥＤやＦＥＴに本発明を適用した例を挙げてそれぞれ説明したが、本発明は、フォトディテクタなどの半導体受光素子や、バイポーラトランジスタなどの半導体電子素子や、その他これらを複合した素子など種々の半導体素子に適用することができる。
【００７４】
また、上記各実施の形態においては、半導体層をＩＩＩ族ナイトライド化合物半導体により構成する場合についてそれぞれ説明したが、本発明は、他の半導体により半導体層が構成される半導体素子についても適用することができる。
【００７５】
更に、上記第４乃至６の実施の形態においては、絶縁層１８とコンタクト用電極２０とによりｐ側電極１９を覆うようにしたが、コンタクト用電極２０を設けることなく、絶縁層１８のみでｐ側電極の少なくとも一部を覆うようにしてもよい。
【００７６】
加えて、上記第１乃至６の実施の形態においては、ｐ側電極１９の密着性を向上させる場合についてそれぞれ説明したが、ｎ側電極において同様の問題が生じる場合には、上記各実施の形態と同様の構造をｎ側電極にも適用することができる。
【００７７】
更にまた、上記第７の実施の形態においては、チャネル層３３をｐ型の半導体（例えばｐ型ＧａＮ）により構成する場合についてそれぞれ説明したが、チャネル層３３をｎ型の半導体（例えばｎ型ＧａＮ）により構成する場合についても同様に本発明を適用することができる。
【００７８】
【発明の効果】
以上説明したように本発明に係る半導体素子および半導体発光素子によれば、電極の少なくとも一部を覆うことにより電極の密着性を補強する補強層を備えるようにしたので、電極の密着性を高めることができ、剥離を防止することができる。特に、オーミック接触が必要な場合には、電極の構成を密着性とは関係なく良好なオーミック接触が得られるようにすることができ、接触抵抗を小さくすることができると共に剥離も防止することができる。従って、素子の品質および信頼性を向上させることができるという効果を奏する。
【図面の簡単な説明】
【図１】本発明の第１の実施の形態に係る半導体発光素子の構成を表す断面図である。
【図２】本発明の第２の実施の形態に係る半導体発光素子における絶縁層の構成を表す断面図である。
【図３】本発明の第３の実施の形態に係る半導体発光素子の構成を表す断面図である。
【図４】本発明の第４の実施の形態に係る半導体発光素子の構成を表す断面図である。
【図５】本発明の第５の実施の形態に係る半導体発光素子の構成を表す断面図である。
【図６】本発明の第６の実施の形態に係る半導体発光素子の構成を表す断面図である。
【図７】図６に示した半導体発光素子の変形例を表す断面図である。
【図８】本発明の第７の実施の形態に係る半導体素子の構成を表す断面図である。
【図９】従来の半導体発光素子の構成を表す断面図である。
【図１０】従来の他の半導体発光素子の構成を表す断面図である。
【符号の説明】
１０，３０…基板、１１，３１…バッファ層、１２，３２…下地層、１３…ｐ側コンタクト層、１４…ｎ型クラッド層、１５…活性層、１６…ｐ型クラッド層、１７…ｐ側コンタクト層、１８…絶縁層、１８ａ…絶縁性材料層、１８ｂ…接合層、１９…ｐ側電極、２０…コンタクト用電極、２１…ｎ側電極、３３…チャネル層、３４…ゲート絶縁膜、３５…ゲート電極、３６…ソース電極、３７…ドレイン電極、３８…補強層
【図１】
0003698229.tif 000002
【図２】
0003698229.tif 000003
【図３】
0003698229.tif 000004
【図４】
0003698229.tif 000005
【図５】
0003698229.tif 000006
【図６】
0003698229.tif 000007
【図７】
0003698229.tif 000008
【図８】
0003698229.tif 000009
【図９】
0003698229.tif 000010
【図１０】
0003698229.tif 000011